МОДИФИКАЦИЯ МОРФОЛОГИИ ОСАДКА И ХАРАКТЕРИСТИК ОСАЖДЕНИЯ В КИСЛОЙ СРЕДЕ

1. Способ модификации морфологии и улучшения разделения на жидкую и твердую фазу осадка в процессе производства кислоты, включающий смешивание руды с кислым раствором в процессе разложения для взаимодействия с получением кислой суспензии, которую подвергают процессу очистки путем фильтрования кислой суспензии с получением фильтрата, который затем подвергают процессу выпаривания и теплообмену на указанной стадии, и процессу осветления, причем до или в течение образования осадка в кислой суспензии и/или фильтрате к кислой суспензии и/или фильтрату добавляют способствующую осветлению композицию.
2. Способ по п.1, отличающийся тем, что совместно с композицией, способствующей осветлению, добавляют полимерный флокулянт.
3. Способ по п.2, отличающийся тем, что полимерный флокулянт находится в виде быстро обращаемой эмульсии, добавляемой без предварительной обработки для дестабилизации эмульсии.
4. Способ по п.1, отличающийся тем, что композицию, способствующую осветлению, добавляют в фильтрат непосредственно до или в течение процесса выпаривания.
5. Способ по п.1, отличающийся тем, что композицию, способствующую осветлению, добавляют в фильтрат непосредственно перед поступлением в теплообменник (теплообменники).
6. Способ по п.1, отличающийся тем, что руда представляет собой руду, содержащую фосфаты.
7. Способ по п.5, отличающийся тем, что руду, содержащую фосфаты, обогащают перед разложением.
8. Способ по п.5, отличающийся тем, что кислый раствор представляет собой серную кислоту.
9. Способ по п.1, отличающийся тем, что композиция, способствущая осветленению, представляет собой органический фосфат, фосфонат, неорганический фосфат, гомополимер или сополимер поликарбоксилата, анионную/катионную полимерную смесь или их комбинацию.
10. Способ по п.1, отличающийся тем, что композицию, способствующую осветлению, добавляют в субстехиометрических количествах.
11. Способ по п.1, отличающийся тем, что композицию, способствующую осветлению, добавляют в количестве от 0,1 до 5000 ppm.
12. Способ по п.1, отличающийся тем, что композицию, способствующую осветлению, добавляют в количестве от 0,1 до 50 ppm.
13. Способ модификации морфологии и улучшения разделения на жидкую и твердую фазу осадка в процессе производства кислоты, включающий смешение руды с кислым раствором в процессе разложения для взаимодействия с получением кислой суспензии, которую подвергают процессу очистки, путем фильтрования кислой суспензии с образованием фильтрата, который затем подвергают процессу выпаривания и теплообмену на указанной стадии, и процессу осветления, причем композицию, способствующую осветлению, добавляют в течение разложения.
14. Способ по п.13, отличающийся тем, что вместе с композицией осветляющей добавки дополнительно добавляют полимерный флокулянт.
15. Способ по п.14, отличающийся тем, что полимерный флокулянт находится в виде быстро обращаемой эмульсии, которую добавляют без предварительной обработки для дестабилизации эмульсии.
16. Способ по п.13, отличающийся тем, что композицию осветляющей добавки также добавляют к кислой суспензии и/или фильтрату до или в течение образования осадка в кислой суспензии и/или в фильтрате в процессе очистки.
17. Способ по п.13, отличающийся тем, что руду, содержащую фосфаты, обогащают перед смешением с кислым раствором.
18. Способ по п.13, отличающийся тем, что кислый раствор представляет собой серную кислоту.
19. Способ по п.13, отличающийся тем, что композиция осветляющей добавки представляет собой органический фосфат, фосфонат, неорганический фосфат, гомополимер или сополимер поликарбоксилата, анионную/катионную полимерную смесь или их комбинацию.